ЛАМИНИРОВАННАЯ ЦВЕТООБРАЗУЮЩАЯ КОМПОЗИЦИЯ

1. Подложка, покрытая красящей композицией, где красящая композиция включает термически активируемый генератор кислоты (TAG) и галохромный лейкокраситель, причем термически активируемый генератор кислоты выбран из группы, включающей:
соль амина и металлоорганического соединения, включающего бор или кремний, согласно формуле (I)
в которой X представляет собой атом кремния или бора;
«n» представляет собой целое число, составляющее от 1 до 5;
«o» представляет собой целое число, составляющее 0 (ноль) или 1;
«p» представляет собой целое число, составляющее 0 (ноль) или 1;
Е и F независимо выбраны из группы, включающей
6
7
1-4
1-4
где каждый радикал R и R независимо выбран из группы, состоящей из атома водорода, C-алкила, С-алкоксила, атома галогена, аминогруппы и карбоксигруппы;
1
1
2
1-4
если X представляет собой кремний, то о=1, р=0, и Rпредставляет собой арил, аралкил или C-алкил, или о=1, р=1, и R и R вместе образуют фрагмент, выбранный из группы, состоящей из а, b, с, d, е, f, g и h;
если X представляет собой бор, то о=0 и р=0; и
3
4
5
1-12
1-6
1-4
R, R и R независимо выбраны из группы, состоящей из водорода, С-алкила, C-гидроксиалкила, аллила, аралкила и арилсульфонила, причем аралкил или арилсульфонил может содержать в качестве заместителя C-алкил; или
3
4
5
1-12
1-6
1-4
R и R вместе с атомом азота, с которым они связаны, образуют морфолиновое или пиперидиновое кольцо, и R выбран из группы, состоящей из атома водорода, С-алкила, С-гидроксиалкила, аллила, аралкила и арилсульфонила, причем аралкил или арилсульфонил может содержать в качестве заместителя C-алкил; и
нейтрализованные амином производные полиалкилнафталинполисульфоновой кислоты;
причем подложку покрывают термопластичным полимерным слоем так, что красящая композиция находится между подложкой и термопластичным полимерным слоем и/или в термопластичном полимерном слое.
2. Подложка по п. 1, в которой галохромный лейкокраситель представляет собой флуоран, такой как 2′-анилино-6′-[этил(п-толил)амино]-3′-метилспиро[изобензофуран-1(3Н), 9′-[9Н]ксантен]-3-он.
3. Подложка по любому из предшествующих пунктов, в которой красящая композиция дополнительно включает поглощающее ближнее инфракрасное излучение вещество, такое как восстановленный оксид индия и олова.
4. Подложка по п. 1 или 2, в которой красящая композиция дополнительно включает сшивающий агент, такой как ZnO.
5. Подложка по любому из предшествующих пунктов, в которой полимер представляет собой полиолефин, такой как полиэтилен (например, полиэтилен низкой плотности (LDPE)) или полипропилен.
6. Подложка по п. 1 или 2, в которой толщина термопластичного полимерного слоя составляет от 10 до 60 мкм, в том числе от 12 до 50 мкм или от 15 до 4 0 мкм.
7. Подложка по п. 1 или 2, где подложка представляет собой бумагу, картон, плотную бумагу, гофрированную плотную бумагу, пластмассовую пленку, рифленые пластмассовые изделия, текстиль, древесину, металл, стекло или кожу.
8. Подложка по п. 1 или 2, в которой красящая композиция дополнительно включает связующее вещество, светостабилизирующее вещество, модификатор текучести/вязкости краски, модификатор скорости высыхания и/или усилитель адгезии.
9. Подложка по п. 1 или 2, в которой красящая композиция составлена на водной основе.
10. Способ получения подложки по любому из пп. 1-9, включающий следующие стадии:
- предоставление подложки, такой как подложка по п. 7;
- покрытие подложки красящей композицией по любому из пп. 1-3, 8 или 9; и
- покрытие покрытой подложки термопластичным полимерным слоем так, что красящая композиция оказывается расположенной между подложкой и термопластичным полимерным слоем и/или в термопластичном полимерном слое.
11. Способ по п. 10, в котором стадия покрытия подложки осуществляется посредством флексографической печати.
12. Способ по п. 10 или 11, в котором стадия покрытия красящей композиции термопластичным полимерным слоем осуществляется посредством экструзии расплава.
13. Способ по п. 10 или 11, в котором полимер представляет собой полиолефин, такой как полиэтилен (например, полиэтилен низкой плотности (LDPE)) или полипропилен.
14. Способ по п. 10 или 11, в котором температура расплава полимера в процессе экструзии расплава составляет от 200 до 340°С, в том числе от 280 до 330°С.
15. Способ маркировки покрытой подложки по любому из пп. 1-9, включающий следующую стадию:
- облучение тех частей покрытой подложки с нанесенным термопластичным полимерным слоем, где предусмотрена маркировка, для осуществления маркировки.
16. Способ по п. 15, в котором для осуществления маркировки облучаются только части покрытия.
17. Способ по п. 15, в котором красящая композиция наносится
определенным рисунком, и, по меньшей мере, части определенного рисунка облучаются для осуществления маркировки.
18. Способ по любому из пп. 15-17, в котором подложку облучает источник излучения, выбранный из группы, включающей лазер, диод, связанную с волокном диодную матричную систему или диодную матричную систему.
19. Способ по п. 18, в котором источник излучения имеет рабочую длину волны в диапазоне от 780 до 2500 нм.
20. Способ по п. 19, в котором источник излучения представляет собой лазер Nd:YAG или ближний инфракрасный волоконный лазер.
21. Способ получения пригодной для маркировки подложки, в котором подложка покрывается красящей композицией, включающий термически активируемый генератор кислоты (TAG) и галохромный лейкокраситель, и подложку далее покрывают термопластичным полимерным слоем так, что красящая композиция находится между подложкой и термопластичным полимерным слоем и/или в термопластичном полимерном слое, причем данный способ включает следующие стадии:
- предоставление подложки, такой как подложка по п. 7;
- покрытие подложки красящей композицией, включающей термически активируемый генератор кислоты (TAG) и галохромный лейкокраситель; и
- покрытие красящей композиции термопластичным полимерным слоем,
где термически активируемый генератор кислоты (TAG) и галохромный лейкокраситель выбраны таким образом, что цветовое различие, т.е.  согласно пространству (L*, a*, b*) CIE 1976, получаемое в результате стадии покрытия красящей композиции термопластичным полимерным слоем, составляет менее чем 4, и что маркировку, у которой значение ODB составляет, по меньшей мере, 0,7, можно получить посредством облучения подложки лазером, имеющим рабочую длину волны в интервале от 780 до 2500 нм.
22. Подложка, получаемая способом по любому из пп. 10-14 или 21, которую можно маркировать для получения маркировки, у которой значение ODB составляет, по меньшей мере, 0,7, посредством облучения подложки лазером, имеющим рабочую длину волны в интервале от 780 до 2500 нм.
23. Упаковочный материал для жидких продуктов питания, включающий наиболее близкий к середине термопластичный слой, такой как полиолефин, который должен находиться в контакте с жидким продуктом питания, подложку по любому из пп. 1-9 и слой непроницаемого материала, такого как кислородонепроницаемый, светонепроницаемый и/или непроницаемый для водяного пара материал, расположенный между наиболее близким к середине термопластичным слоем и подложкой; причем термопластичный полимерный слой подложки представляет собой наиболее удаленный от середины слой упаковочного материала для жидких продуктов питания.
24. Упаковочный материал для жидких продуктов питания по п. 23, в котором непроницаемый материал представляет собой пластмассовую пленку или пластмассовый лист, включающие осажденный из паровой фазы слой металла или алюминиевую фольгу.
25. Упаковочный материал для жидких продуктов питания включающий упаковочный материал для жидких продуктов питания по любому из пп. 23 и 24.